Brevet FR3045065A1 (20170616)
REVENDICATIONS1. Peinture bi-composant anti-amiante caractérisé en ce qu'elle comprend, en pourcentage volumique par rapport à son 5 volume total: - Entre 73 et 77 %, de préférence 75 % d'une formulation A ; - Entre 23 et 27 %, de préférence 25 % d'une formulation E ; 10 ladite formulation A comprend en pourcentage volumique par rapport à son volume total : - Entre 11 et 29 %, de préférence 22 % de résine de polyamine en phase aqueuse ; - Entre 17 et 21 %, de préférence 19 % d'eau ; 15 - Entre 0,1 et 2 %, de préférence 0,2 %, d'additif antimousse minéral ; Entre 0,05 et 0,5 %, de préférence 0,2 % d'additif de glissance ; Entre 0,1 et 0,3 %, de préférence 0,3 % d'un additif 20 de surface ; Entre 0,1 et 1,2 %, de préférence 0,7 % d'un additif dispersant ; Entre 0 et 40 %, de préférence 17 % de dioxyde de titane ; 25 Entre 0 et 17 %, de préférence 3 %, d'extendeur de titane ; - Entre 0 et 10 %, de préférence 5 %, de sulfate de baryte ; - Entre 0 et 20 %, de préférence 7 %, de talc ; 30 - Entre 0 et 10 %, de préférence 9 %, de silice ; - Entre 0 et 10 %, de préférence 3 %, de sable de quartz ; - Entre 5 et 40 %, de préférence 6 %, de carbonate de calcium ; 35 - Entre 0 et 4 %, de préférence 1,5 % de cire sans silicone ; 3045065 20 - Entre 0 et 5 %, de préférence 2 % d'additif à base de carbonate ; - Entre 0,01 et 0,15 %, de préférence 0,05 %, d'huile de ricin ; - Entre 0,1 et 0,5 %, de préférence 0,1 %, d'agent thixotropant naturel ; - Entre 0,2 et 0,8 %, de préférence 0,4 %, d'agent anti sédimentant ; - Entre 0,2 et 0,8 %, de préférence 0,7 %, d'agent anti goutte ; - Entre 0 et 5 %, de _préférence 1,1 % d'agent coalescent ; - Entre 0 et 2 %, de préférence 1 %, d'additif polyuréthane de surface ; ladite formulation B étant constituée en pourcentage volumique par rapport à son volume total : - Entre 37,5 et 100 %, de préférence 75 % de résine époxy en phase aqueuse ; - Entre 0 et 27 %, de préférence 25 % d'eau.\n<CLM>\1\tPeinture bi-composants anti-amiante selon la revendication précédente caractérisée en ce qu'elle comprend, en pourcentage volumique par rapport à son volume total : - Entre 73 et 77 % d'une formulation A, - Entre 23 et 27 % d'une formulation B, ladite formulation A étant constituée en pourcentage volumique par rapport à son volume total: - Entre 20 et 24 %, de préférence 22%, de résine de polyamine en phase aqueuse ; - Entre 17 et 21 %, de préférence 19 % d'eau ; - Entre 0,1 et 0,3 %, de préférence 0,2 %, d'additif antimousse minéral ; - Entre 0,1 et 0,3 %, de préférence 0,2 %, d'un additif de glissance ; 3045065 21 - Entre 0,1 et 0,3 %, de préférence 0,3 %, d'un additif de surface ; - Entre 0,6 et 0,8 %, de préférence 0,7 %, d'un additif dispersant ; 5 - Entre 15 et 19 %, de préférence 17 %, de dioxyde de titane ; - Entre 1 et 5 %, de préférence 3 %, d'extendeur de titane ; - Entre 2 et 7 %, de préférence 5 %, de sulfate de baryte ; - Entre 5 et 9 %, de préférence 7 %, de talc ; 10 - Entre 6 et 10 %, de préférence 9 %, de silice ; - Entre 1 et 5 %, de préférence 3 %, de sable de quartz ; - Entre 4 et 8 %, de préférence 6 %, de carbonate de calcium ; - Entre 1 et 2 %, de préférence 1,5 % de cire sans silicone ; 15 - Entre 1 et 3 %, de préférence 2 %, d'additif à base de carbonate ; - Entre 0,01 et 0,15 %, de préférence 0,1 %, d'huile de ricin ; - Entre 0,1 et 0,5 %, de préférence 0,3 % d'agent 20 tixotropant naturel ; Entre 0,2 et 0,8 %, de préférence 0,5 %, d'agent anti sédimentant ; - Entre 0,2 et 0,8 %, de préférence 0,5 %, d'agent antigoutte ; 25 - Entre 1 et 1,3 %, de préférence 1,1 %, d'agent coalescent ; Entre 1 et 2 %, de préférence 1,5 %, d'additif polyuréthane de surface ; ladite formulation B étant constituée en pourcentage 30 volumique par rapport à son volume total : - Entre 72 et 77 %, de préférence 75 % de résine époxy en phase aqueuse et - Entre 23 et 27 %, de préférence 25 % d'eau. 35\n<CLM>\1\tPeinture bi-composants anti-amiante selon l'une quelconque des revendications précédentes caractérisée 3045065 22 en ce que ladite formulation A comprend, en pourcentage volumique par rapport à son volume total, entre 0,5 et 2,5 % d'un additif anti-UV, de préférence 1,8%. 5\n<CLM>\1\tPeinture bi-composants anti-amiante selon l'une quelconque des revendications précédentes caractérisée en ce qu'elle comprend de la bentonite et/ou de la gomme de xanthane et/ou un polyéther hydrophobique non -ionique et/ou de la cellulose et/ou de l'acrylique et ou du 10 polyuréthane en tant qu'agent rhéologique. 5 Procédé de traitement d'un support amianté caractérisé en ce que : On applique, sur ledit suppOrt amianté, une première 15 couche de peinture bi-composants anti-amiante selon l'une quelconques des revendications précédentes, On applique, sur ladite première couche de peinture, après un temps de séchage de celle-ci, une seconde couche de peinture bi-composants anti-amiante selon l'une 20 quelconques des revendications précédentes, de manière à obtenir une épaisseur totale de peinture sur ledit support amianté comprise entre 60 et 80 micromètres, de préférence 70 micromètres, On laisse sécher la peinture bi-composants anti-amiante 25 pendant une durée comprise entre 45 et 50 heures, de préférence 48 h.\n<CLM>\1\tProcédé de traitement d'un support amianté selon la revendication précédente caractérisé en ce que, 30 préalablement à la première application de la peinture bi-composants anti-amiante sur le support amianté, on applique un produit d'imprégnation destiné à empêcher l'amiante de se volatiliser de son support. 35\n<CLM>\1\tProcédé de traitement d'un support amianté selon la revendication précédente caractérisé en ce que, ledit 3045065 23 produit d'imprégnation comprend en pourcentage volumique par rapport à son volume total: Entre 5 et 80 %, de préférence 30% de résine à base de 5 nano acrylate ; - Entre 0,1 et 2 %, de préférence 0,3 % d'un additif anti mousse ; Entre 0,1 et 2%, de préférence 0,9 % d'un additif dispersant ; 10 - Entre 0,05 et 0,8 %, de préférence 0,44 %, d'un additif de surface ; Entre 0 et 6%, de préférence 6% de carbonate de calcium ; - Entre 0 et 3%, de préférence 0,3%, d'un agent anti- synérèse; 15 Entre 0 et 1%, de préférence 0,06, d'un agent anti microbien, de préférence un fongicide Eau pour obtenir une quantité suffisante pour avoir un volume de 100%. 20\n<CLM>\1\tUtilisation de la peinture bi-composants anti-amiante selon l'une quelconques des revendications 1 à 4 pour traiter, par recouvrement, les supports amiantés.